(57)【要約】【課題】浅溝分離（ＳＴＩ）構造のディボット（３０５）の形成を制限する方法を提供すること。【解決手段】この方法は、シリコン領域（２６０）に形成されたトレンチ（２８５）に堆積された酸化物（２９０）を設けるステップと、シリコン領域（２６０）の上層を酸化してシリコン領域（２６０）の上面に熱酸化物層（３０２）を形成するステップと、熱酸化物（３０２）を堆積された酸化物（２９０）に対して選択的にエッチングするステップとを含む。
2005510080.tif 000002
【特許請求の範囲】
【請求項１】
浅溝分離（ＳＴＩ）構造のディボットの形成を制限する方法であって、
シリコン領域（２６０）に形成されたトレンチ（２８５）に、前記トレンチ内に堆積された酸化物（２９０）を設けるステップと、
前記シリコン領域（２６０）の上層を酸化して前記シリコン領域（２６０）の上面に熱酸化物層（３０２）を形成するステップと、
前記熱酸化物（３０２）を前記堆積された酸化物（２９０）に対して選択的にエッチングするステップとを含む方法。
【請求項２】
浅溝分離（ＳＴＩ）構造を形成する方法であって、
シリコン領域（２６０）上に第１の熱酸化物層（２７０）を形成するステップと、
前記第１の熱酸化物層（２７０）を通して前記シリコン領域（２６０）にトレンチ（２８５）を形成するステップと、
堆積された酸化物（２９０）を前記トレンチ（２８５）に充填するステップと、
前記第１の熱酸化物層（２７０）および前記堆積された酸化物（２９０）の上面部分を除去するステップと、
前記シリコン領域（２６０）上に第２の熱酸化物層（３０２）を形成するステップと、
前記第２の熱酸化物層（３０２）の予め定められた部分を前記堆積された酸化物（２９０）に対して選択的にエッチングするステップとを含む方法。
【請求項３】
前記選択的エッチングが、前記トレンチ（２８５）の周囲に沿ってディボット（３０５）を形成しないか、またはディボット（３０５）の最大直線寸法（Ｄ８、Ｄ９）が５００Åを超えないように前記トレンチ（２８５）の周囲に沿って前記ディボット（３０５）を形成する、請求項１または２に記載の方法。
【請求項４】
熱酸化物（３０２）と堆積された酸化物（２９０）のエッチング速度比が少なくとも１：１である、請求項１または２に記載の方法。
【請求項５】
前記堆積された酸化物（２９０）が、高密度プラズマ酸化物、高温化学気相成長酸化物、低圧化学気相成長酸化物、およびテトラエトキシシラン酸化物から成るグループから選択される、請求項１または２に記載の方法。
【請求項６】
前記熱酸化物層（３０２）を前記堆積された酸化物（２９０）に対して選択的にエッチングするステップが、化学的な酸化物除去プロセスである、請求項１または２に記載の方法。
【請求項７】
前記化学的な酸化物除去プロセスが、少なくとも１度のＮＨ３とＨＦの蒸気エッチングに続く少なくとも１度の脱着アニールを含む、請求項６に記載の方法。
【請求項８】
さらに、窒素、アルゴン、水素、リン、砒素、硼素、ヘリウム、およびゲルマニウムから成るグループから選択された種を、前記熱酸化物層（３０２）および前記堆積された酸化物（２９０）に注入するステップを含む、請求項１に記載の方法。
【請求項９】
さらに、窒素、アルゴン、水素、リン、砒素、硼素、ヘリウム、およびゲルマニウムから成るグループから選択された種を、前記第２の熱酸化物層（３０２）および前記堆積された酸化物（２９０）に注入するステップを含む、請求項２に記載の方法。
【請求項１０】
前記第１の熱酸化物層（２７０）および前記堆積された酸化物（２９０）の上面部分を除去する前記ステップが、希釈ＨＦエッチング、緩衝ＨＦエッチング、および化学的な酸化物除去から成るグループから選択されたプロセスを使用して行われる、請求項２に記載の方法。
【請求項１１】
さらに、前記第１の熱酸化物層（２７０）を除去した後で、シリコン領域（２６０）の上に第３の熱酸化物層（３００）を形成するステップと、
前記第３の熱酸化物層（３００）および前記堆積された酸化物（２９０）の他の上面部分を除去するステップとを含み、
前記除去するステップが、希釈ＨＦエッチング、緩衝ＨＦエッチング、および化学的な酸化物除去から成るグループから選択される、請求項２に記載の方法。
【発明の詳細な説明】
【技術分野】
【０００１】
本発明は半導体デバイスの製造に関する。より具体的には、半導体デバイスで使用される浅溝分離（ＳＴＩ）構造のディボット（ｄｉｖｏｔ）の形成を制限する方法に関する。
【背景技術】
【０００２】
より小型、高速、高密度な集積デバイスに向う半導体デバイス作製の傾向は、ＳＴＩの開発をもたらし、さらに、ゲート誘電体として、より薄い窒素注入ゲート誘電体に向かっている。ＳＴＩ技術では、トランジスタのような半導体デバイスを囲繞するトレンチ（溝）が、半導体基板にエッチングされ、それから誘電体材料で充填される。窒素注入ゲート誘電体技術では、ゲートの誘電率を高めるために窒素原子がゲート酸化物中に導入される。この注入の副作用は、ＳＴＩ誘電体のエッチング速度を高めることであった。ＳＴＩ誘電体のエッチング速度の増加は、ＳＴＩディボットを引き起こす傾向とディボットの大きさの増大をもたらした。
【０００３】
図１は、ＳＴＩディボットを示す半導体トランジスタの上面図である。図１において、半導体デバイス１００（この例では、相補型金属酸化物シリコン（ＣＭＯＳ）トランジスタ）は、ＳＴＩ誘電体１０５で囲繞されている。半導体デバイス１００は、シリコン中に形成されかつチャネル領域１１５で隔離されたソース／ドレイン領域１１０を含む。ゲート１２０（一般に、ゲート誘電体上のポリシリコン）は、チャネル領域１１５の上に形成され、さらにソース／ドレイン領域１１０上に重なっている。半導体デバイス１００に隣り合うＳＴＩ１０５に、ディボット１２５が形成される。
【０００４】
図２は、図１の２−２を通した側面図である。図２は、シリコン・オン・インシュレータ（ＳＯＩ）技術で製造された図１のデバイスを示す。ＳＯＩ技術では、酸化物層がシリコン基板上に形成され、さらにシリコン層がこの酸化物層上に形成される。図２では、埋込み酸化物（ＢＯＸ）層１３５の上に、チャネル領域１１５およびＳＴＩ１０５が形成されている。ゲート誘電体１３０およびゲート１２０がＳＴＩ１０５およびチャネル領域１１５の上に形成されている。ディボット１２５は、ＳＴＩとチャネル領域１１５が接触するところのＳＴＩ１０５中にはっきりと示されている。チャネル領域１１５の厚さは、ゲート１２０の下では「Ｄ１」であるが、ＳＴＩ１０５／チャネル領域１１５の界面ではＳＴＩにディボット１２５が存在するために厚さ「Ｄ２」に減少する。ゲート誘電体１３０およびゲート１２０は、ディボット１２５を充填して、「コーナ・デバイス」を形成する。コーナ・デバイスは漏れの原因となる。その理由は、「Ｄ２」が「Ｄ１」よりも小さいために、デバイスの中央部分の正常なターン・オン電圧よりも低い電圧で、ディボット１２５の近くのチャネル領域１１５に導電性反転層が形成されるからである。
【発明の開示】
【発明が解決しようとする課題】
【０００５】
再び、図１を参照すると、ディボット１２５は半導体デバイス１００の周囲全体に沿って延びている。上述の「コーナ」デバイスに加えて、ディボット１２５のために、結果として、ゲート１２０の画定中に、ディボットからポリシリコンを除去するためにゲート・ポリシリコンをオーバ・エッチングすることが必要になる可能性がある。ポリシリコンがディボット１２５から除去されない場合には、ゲートとソース／ドレインの短絡が生じる可能性がある。オーバ・エッチングが多すぎる場合には、ゲート１２０の画定中にゲート酸化物１３０（図２を参照されたい）の突き抜けが起こり、結果として下にあるシリコンの不要なエッチングを生じる可能性がある。ＳＴＩディボット形成をなくするかまたは減少させる方法によって、漏れ問題とポリシリコン・エッチングに関連した問題の両方が無くなるかまたは軽減される。しかし、経済的に実行可能とするために、そのような方法により現在の製造プロセスに加えられる変更は、できる限り少なくなければならない。
【課題を解決するための手段】
【０００６】
本発明の第１の態様は、浅溝分離（ＳＴＩ）構造のディボットの形成を制限する方法であり、この方法は、シリコン領域に形成されたトレンチに、このトレンチ内に堆積された酸化物を設けること、シリコン領域の上層を酸化してシリコン領域の上面に熱酸化物層を形成すること、および堆積された酸化物に対して選択的に熱酸化物をエッチングすることを含む。
【０００７】
本発明の第２の態様は浅溝分離（ＳＴＩ）構造を形成する方法であり、この方法は、シリコン領域の上に熱酸化物層を形成すること、熱酸化物層を通してシリコン領域にトレンチを形成すること、堆積された酸化物をトレンチに充填すること、および堆積された酸化物に対して選択的に熱酸化物をエッチングすることを含む。
【０００８】
本発明の第３の態様は浅溝分離（ＳＴＩ）構造を形成する方法であり、この方法は、シリコン領域の上に第１の熱酸化物層を形成すること、第１の熱酸化物層を通してシリコン領域にトレンチを形成すること、堆積された酸化物をトレンチに充填すること、第１の熱酸化物層および堆積された酸化物の上面部分を除去すること、シリコン領域の上に第２の熱酸化物層を形成すること、および第２の熱酸化物層の予め定められた部分を、堆積された酸化物に対して選択的にエッチングすることを含む。
【０００９】
本発明の特徴は添付の特許請求の範囲で明らかになる。しかし、本発明自体は、添付の図面と併せ読めば、例示の実施形態についての以下の詳細な説明を参照して最適に理解できるであろう。
【発明を実施するための最良の形態】
【００１０】
図３から９は、ＳＴＩディボット形成を示す部分的な断面図である。図３で、シリコン基板１４０は上面１４５を有する。シリコン基板１４０の上面１４５に、上面１５５を有するＢＯＸ層１５０が形成される。ＢＯＸ層１５０の上面１５５に、上面１６５を有するシリコン層１６０が形成される。１つの例では、シリコン層１６０は約３００Åから２０００Åの厚さである。シリコン層１６０の上面１６５に、上面１７５を有するパッド酸化物層１７０が形成される。パッド酸化物層１７０の上面１７５に、パッド窒化物層１８０が形成される。１つの例では、パッド酸化物層１７０は、シリコン層１６０の上部の酸化で形成された熱酸化物であり、約６０Åから２５０Åの厚さである。パッド窒化物層１８０は、化学気層成長（ＣＶＤ）プロセスで形成され、約５００Åから１５００Åの厚さである。
【００１１】
図４で、パッド窒化物層１８０、パッド酸化物層１７０およびシリコン層１６０を通して、ＢＯＸ層１５０の上面１５５を露出させるように、トレンチ１８５が形成される。パッド窒化物層１８０上にフォトレジスト層を形成しさらにパターン形成し、パッド窒化物層をプラズマ・エッチングし、フォトレジスト層を剥離し、パッド酸化物層をウェット・エッチングし、さらにシリコン層をプラズマ・エッチングすることで、トレンチ１８５が形成される。トレンチ１８５は幅「Ｗ１」である。１つの例では、「Ｗ１」は５００Å以上である。
【００１２】
図５において、誘電体、この例では高密度プラズマ（ＨＤＰ）酸化物をトレンチ１８５（図４参照）に充填する。この酸化物を化学機械研磨（ＣＭＰ）してＳＴＩ１９０を形成する。そして、パッド窒化物層１８０（図４参照）を除去する。パッド窒化物層１８０の除去で、パッド酸化物層１７０の厚さは約６０〜２５０Åから約４５〜２５０Åに減少する。
【００１３】
図６で、希釈フッ化水素酸エッチング液（ＤＨＦ）を使用してパッド酸化物層１７０（図５参照）を除去して、シリコン層１６０の上面１６５を露出させる。ＤＨＦは、水８重量部に対して１重量部の４９％ＨＦの水溶液で構成される。ＤＨＦによるＳＴＩ１９０のＨＤＰ酸化物のエッチング速度は、ＤＨＦによるパッド酸化物層１７０の熱酸化物のエッチング速度の約１倍から３倍である。パッド酸化物層１７０の全てを確実に除去するために、オーバ・エッチングを行う。ＤＨＦによるパッド酸化物層除去プロセスのエッチング時間は、ただ約４５Åから２５０Åが存在するだけであるが、約７０Åから４００Åのパッド酸化物を除去するように選ばれる。ＳＴＩ１９０の一部もまた除去される。パッド酸化物層１７０を除去した後で、ＳＴＩ１９０はシリコン層１６０の上面１６５より上に距離「Ｄ３」だけ延びている。１つの例では、「Ｄ３」は約７００Åから１３００Åである。ＤＨＦは酸化物の等方性エッチング液である、すなわちＤＨＦは全ての方向に等しくエッチングするので、ＳＴＩ１９０の露出された周囲に沿って凹所１９５が形成される。
【００１４】
図７において、シリコン層１６０の上面１６５に、犠牲酸化物層２００が熱的に成長される。熱酸化プロセスの性質によって、シリコン層１６０の上の部分はシリコン酸化物に変わる。１つの例では、犠牲酸化物層２００は４０Åから２５０Åの厚さである。この点で、様々な製造プロセスを行うことができる。例えば、相補型金属酸化物シリコン（ＣＭＯＳ）デバイス製造の場合、ＮウェルおよびＰウェル・イオン注入を行う。犠牲酸化物層２００の目的は、シリコン層１６０の上面１６５を保護することである。
【００１５】
図８において、犠牲酸化物層２００（図７参照）をＤＨＦを使用して除去する。犠牲酸化物層２００の全てを確実に除去するために、オーバ・エッチングを行う。ＤＨＦによる犠牲酸化物層除去プロセスのエッチング時間は、ただ約４０Åから２５０Åが存在するだけであるが、約７０Åから４００Åの犠牲酸化物を除去するように選ばれる。ＣＭＯＳデバイスの例を続けると、約２０Åから７０Å厚さの熱ゲート酸化物層２０２がシリコン層１６０の上面１６５に成長する。それから、窒素イオン注入を行う。
【００１６】
図９において、ゲート酸化物層２０２は、緩衝フッ化水素酸（ＢＨＦ）でエッチングする。ＢＨＦは、４９％ＨＦ１重量部、３０％ＮＨ４ＯＨ５重量部、および水８重量部で構成される。ＢＨＦは酸化物の等方性エッチング液である。注入窒素がＳＴＩ１９０に衝突する場合はいつでも、ＢＨＦによるＨＤＰ酸化物のエッチング速度は、熱酸化物のエッチング速度の約１．５倍から約６倍に増加する。ゲート酸化物層が全体を通して完全にエッチングされることを保証するために、オーバ・エッチングを行う。ＢＨＦによるゲート酸化物層エッチング・プロセスのエッチング時間は、ただ約２０Åから７０Åが存在するだけであるが、約４０Åから１４０Åのゲート酸化物を除去するように選ばれる。ＢＨＦによる窒素注入ＨＤＰのエッチング速度のこの増加で、結果として、ゲート酸化物をエッチングしたときに、ＳＴＩ１９０の周囲に沿って大きなディボット２０５が形成される。ディボット２０５は、シリコン層１６０の上面１６５の下方に直線距離「Ｄ５」だけ延び、さらに直線距離「Ｄ６」の幅である。１つの例では、「Ｄ５」および「Ｄ６」は、約５００Åを超えている。
【００１７】
図１０から１６は、本発明に従ってＳＴＩディボット形成を低減する方法を示す部分的な断面図である。図１０で、シリコン基板２４０は上面２４５を有する。シリコン基板２４０の上面２４５に、上面２５５を有するＢＯＸ層２５０が形成される。ＢＯＸ層２５０の上面２５５に、上面２６５を有するシリコン層２６０が形成される。１つの例では、シリコン層２６０は約３００Åから２０００Åの厚さである。シリコン層２６０の上面２６５に、上面２７５を有するパッド酸化物層２７０が形成される。パッド酸化物層２７０の上面２７５に、パッド窒化物層２８０が形成される。１つの例では、パッド酸化物層２７０は、シリコン層２６０の上部の酸化で形成された熱酸化物であり、約６０Åから２５０Åの厚さである。パッド窒化物層２８０は、ＣＶＤプロセスで形成され、約５００Åから１５００Åの厚さである。
【００１８】
図１１で、パッド窒化物層２８０、パッド酸化物層２７０およびシリコン層２６０を通して、ＢＯＸ層２５０の上面２５５を露出させるように、トレンチ２８５が形成される。パッド窒化物層２８０上にフォトレジスト層を形成しさらにパターン形成し、パッド窒化物層をプラズマ・エッチングし、フォトレジスト層を剥離し、パッド酸化物層をウェット・エッチングし、さらにシリコン層をプラズマ・エッチングすることで、トレンチ２８５が形成される。トレンチ２８５は幅「Ｗ２」である。１つの例では、「Ｗ２」は５００Å以上である。
【００１９】
図１２において、誘電体、この例では高密度プラズマ（ＨＤＰ）酸化物をトレンチ２８５（図１１参照）に充填する。この酸化物を化学的機械的研磨（ＣＭＰ）してＳＴＩ２９０を形成する。そして、パッド窒化物層２８０（図１１参照）を除去する。ＨＤＰ酸化物は、カリフォルニア州サンノゼのＮｏｖｅｌｌｕｓ  Ｃｏｒｐ．で製造されたＣｏｎｃｅｐｔ  Ｔｏｏｌで、約３６００から４０００ワットおよび約１００ミリトルでＳｉＨ４およびＯ２ガスの混合物を流して形成することができる。ＳＴＩ２９０の代替えの誘電体には、高温ＣＶＤ（ＨＴＣＶＤ）酸化物、低圧ＣＶＤ（ＬＰＣＶＤ）酸化物、テトラエトオキシシラン（ＴＥＯＳ）酸化物、および他の堆積酸化物がある。パッド窒化物層２８０の除去で、パッド酸化物層２７０の厚さは約６０〜２５０Åから約４５〜２５０Åに減少する。
【００２０】
図１３で、ＤＨＦを使用して、シリコン層２６０の上面２６５を露出させるようにパッド酸化物層２７０（図１２参照）を除去する。ＤＨＦは、水８０重量部に対して４９％ＨＦ１重量部の水溶液で構成される。ＤＨＦによるＳＴＩ２９０のＨＤＰ酸化物のエッチング速度は、ＤＨＦによるパッド酸化物層２７０の熱酸化物のエッチング速度の約１倍から２倍である。パッド酸化物層２７０の全てを確実に除去するために、オーバ・エッチングを行う。ＤＨＦによるパッド酸化物層除去プロセスのエッチング時間は、ただ約４５Åから２５０Åが存在するだけであるが、約７０Åから４００Åのパッド酸化物を除去するように選ばれる。
【００２１】
別法として、化学的酸化物除去（ＣＯＲ）プロセスを使用して、パッド酸化物層２７０を除去することができる。ＣＯＲは、２ステップ・プロセスである。ＣＯＲの第１のステップは、カリフォルニア州サンタクララのＡＭＥ  Ｃｏｒｐ．で製造されるＡＭＡＴ５０００ツールで、約１から３５ｓｃｃｍの流量のＮＨ３と約０から１００ｓｃｃｍの流量のＨＦ蒸気の混合物、２から１００ミリトルの圧力、および約１５から３５℃の温度を使用して行うことができる。第１のステップでは、自己不動態化酸化物層およびフッ化水素アンモニウム副産物が形成される。ＣＯＲの第２のステップは、１００℃現場熱脱着アニールである。第１および第２のステップは、所望の厚さの酸化物を除去するのに必要とされるだけの回数繰り返される。ＣＯＲによるＳＴＩ２９０のＨＤＰ酸化物のエッチング速度は、ＣＯＲによるパッド酸化物層２７０の熱酸化物のエッチング速度とほぼ同じである。パッド酸化物層２７０の全てを確実に除去するために、オーバ・エッチングを行う。ＣＯＲパッド酸化物層除去プロセスは、ただ約４５Åから２５０Åが存在するだけであるが、約６０Åから４００Åのパッド酸化物を除去するのに十分な回数で行われる。
【００２２】
ＳＴＩ２９０の一部も除去される。パッド酸化物層２７０を除去した後で、ＳＴＩ２９０はシリコン層２６０の上面２６５より上に距離「Ｄ７」だけ延びている。１つの例では、「Ｄ７」は、ＣＯＲプロセスを使用して約８００Åから１５００Åであり、ＤＨＦエッチング液を使用して約７００Åから１３００Åである。ＣＯＲおよびＤＨＦの両方は酸化物の等方性エッチング液であるので、ＳＴＩ２９０の露出された周囲に沿って凹所２９５が形成される。
【００２３】
図１４において、シリコン層２６０の上面２６５に、犠牲酸化物層３００が熱的に成長する。熱酸化プロセスの性質によって、シリコン層２６０の上の部分はシリコン酸化物に変わる。１つの例では、犠牲酸化物層３００は４０Åから２５０Åの厚さである。この点で、様々な製造プロセスを行うことができる。例えば、相補型金属酸化物シリコン（ＣＭＯＳ）・デバイス製造の場合、ＮウェルおよびＰウェル・イオン注入を行う。犠牲酸化物層３００の目的は、シリコン層２６０の上面２６５を保護することである。
【００２４】
図１５において、犠牲酸化物層３００（図１４参照）をＤＨＦを使用して除去する。犠牲酸化物層３００の全てを確実に除去するために、オーバ・エッチングを行う。ＤＨＦによる犠牲酸化物層除去プロセスのエッチング時間は、ただ約４０Åから２５０Åが存在するだけであるが、約７０Åから４００Åの犠牲酸化物を除去するように選ばれる。
【００２５】
別法として、ＣＯＲプロセスを使用して、犠牲酸化物層３００を除去することができる。ただ約４０Åから２５０Åが存在するだけであるが、約６０Åから４００Åの犠牲酸化物層３００を除去するのに十分な回数だけ、ＣＯＲパッド酸化物層除去プロセスを行う。
【００２６】
ＣＭＯＳデバイスの例を続けると、約２０Åから７０Å厚さの熱ゲート酸化物層３０２をシリコン層２６０の上面２６５に成長させる。それから、窒素イオン注入を行う。
【００２７】
図１６では、ゲート酸化物層３０２は、ＣＯＲプロセスを使用してエッチングする。注入窒素がＳＴＩ２９０に衝突する場合はいつでも、ＨＤＰ酸化物のＣＯＲエッチング速度は、熱酸化物の約半分以下に減少する。言い換えると、ゲート（熱）酸化物と窒素注入ＨＤＰ（堆積）酸化物のエッチング速度比は、少なくとも１：１である。ゲート酸化物層が全体を通して完全にエッチングされることを保証するために、オーバ・エッチングを行う。ＣＯＲゲート酸化物層除去プロセスは、約４０Åから１４０Åのゲート酸化物を除去するのに十分な回数だけ行う。ＣＯＲ処理による窒素注入ＨＤＰのエッチング速度の減少、およびＣＯＲ酸化物エッチングの自己制限性によって、結果として、ゲート酸化物をエッチングしたときに、ＳＴＩ２９０の周囲に沿ってディボット３０５が無くなるか、またはディボットの大きさが小さくなる。ディボット３０５は、シリコン層２６０の上面２６５の下方に距離「Ｄ８」だけ延び、さらに幅が「Ｄ９」である。１つの例では、「Ｄ８」は約０から２０Åであり、「Ｄ９」は約０から２５０Åである。
【００２８】
表１は、ＣＯＲプロセスがパッド酸化物、犠牲酸化物、およびゲート酸化物を取り除く（除去する）ために使用されたときと比較して、ＤＨＦおよびＢＨＦがパッド酸化物、犠牲酸化物、およびゲート酸化物を取り除く（エッチングする）ために使用されたときに失われたＨＤＰ（ＨＤＰ）酸化物の量を示す（実験的測定に基づいて）。
【００２９】
【表１】
2005510080.tif 000003
【００３０】
表１から理解できるように、ゲート酸化物除去に使用されたとき（ＨＤＰ損失が１０分の１となる）、ＨＤＰ（ＳＴＩ）を除去しないという点で、ＣＯＲの使用は、最も有効であるが、パッド酸化物および犠牲酸化物除去に使用されるときＨＤＰ（ＳＴＩ）に相当な影響を及ぼす。両方のプロセス（ＤＨＦ／ＢＨＦ対ＣＯＲ）において、ＨＤＰ（ＳＴＩ）は窒素イオン注入に曝され、そしてパッド酸化物、犠牲酸化物およびゲート酸化物の同じ厚さが除去された。パッド酸化物、犠牲酸化物およびゲート酸化物は互いに異なる厚さであり、異なるエッチング時間を必要とするので、異なる量のＨＤＰ（ＳＴＩ）が失われた。
【００３１】
本発明の実施形態について、上記で本発明の理解のために述べた。本発明は本明細書に述べられている特定の実施形態に制限されず、本発明の範囲から逸脱することなく当業者には明らかなように様々な修正形態、再構成、および置換が可能であることを理解されたい。例えば、窒素注入は、アルゴン、水素、リン、砒素、硼素、ヘリウムおよびゲルマニウムのような他の原子の注入と置き替えることができる。また、本発明についてはＳＯＩ技術に関して図示し述べたが、本発明はバルク・シリコン技術にも応用することができる。したがって、以下の特許請求の範囲は、本発明の真の精神および範囲内に含まれるような全ての修正形態および変更を含むものとする。
【産業上の利用可能性】
【００３２】
本発明は半導体デバイスの製造で有用である。より具体的には、半導体デバイスに使用される浅溝分離（ＳＴＩ）構造でディボット形成を制限するために有用である。
【図面の簡単な説明】
【００３３】
【図１】ＳＴＩディボットを示す半導体トランジスタの上面図である。
【図２】図１の２−２を通した側面図である。
【図３】ＳＴＩディボット形成を示す部分的な断面図である。
【図４】ＳＴＩディボット形成を示す部分的な断面図である。
【図５】ＳＴＩディボット形成を示す部分的な断面図である。
【図６】ＳＴＩディボット形成を示す部分的な断面図である。
【図７】ＳＴＩディボット形成を示す部分的な断面図である。
【図８】ＳＴＩディボット形成を示す部分的な断面図である。
【図９】ＳＴＩディボット形成を示す部分的な断面図である。
【図１０】本発明に従ってＳＴＩディボット形成を減少させる方法を示す部分的な断面図である。
【図１１】本発明に従ってＳＴＩディボット形成を減少させる方法を示す部分的な断面図である。
【図１２】本発明に従ってＳＴＩディボット形成を減少させる方法を示す部分的な断面図である。
【図１３】本発明に従ってＳＴＩディボット形成を減少させる方法を示す部分的な断面図である。
【図１４】本発明に従ってＳＴＩディボット形成を減少させる方法を示す部分的な断面図である。
【図１５】本発明に従ってＳＴＩディボット形成を減少させる方法を示す部分的な断面図である。
【図１６】本発明に従ってＳＴＩディボット形成を減少させる方法を示す部分的な断面図である。
【図１】
2005510080.tif 000004
【図２】
2005510080.tif 000005
【図３】
2005510080.tif 000006
【図４】
2005510080.tif 000007
【図５】
2005510080.tif 000008
【図６】
2005510080.tif 000009
【図７】
2005510080.tif 000010
【図８】
2005510080.tif 000011
【図９】
2005510080.tif 000012
【図１０】
2005510080.tif 000013
【図１１】
2005510080.tif 000014
【図１２】
2005510080.tif 000015
【図１３】
2005510080.tif 000016
【図１４】
2005510080.tif 000017
【図１５】
2005510080.tif 000018
【図１６】
2005510080.tif 000019
【手続補正書】
【提出日】平成15年12月16日(2003.12.16)
【手続補正１】
【補正対象書類名】特許請求の範囲
【補正対象項目名】全文
【補正方法】変更
【補正の内容】
【特許請求の範囲】
【請求項１】
浅溝分離（ＳＴＩ）構造のディボットの形成を制限する方法であって、順に、
シリコン領域（２６０）に形成されたトレンチ（２８５）に、前記トレンチ内に堆積された酸化物（２９０）を設けるステップと、
前記シリコン領域（２６０）の上層を酸化して前記シリコン領域（２６０）の上面に熱酸化物層（３０２）を形成するステップと、
前記熱酸化物（３０２）を前記堆積された酸化物（２９０）に対して選択的にエッチングするステップとを含み、前記熱酸化物が前記堆積された酸化物（２９０）よりも速くエッチングされる方法。
【請求項２】
浅溝分離（ＳＴＩ）構造を形成する方法であって、
シリコン領域（２６０）上に第１の熱酸化物層（２７０）を形成するステップと、
前記第１の熱酸化物層（２７０）を通して前記シリコン領域（２６０）にトレンチ（２８５）を形成するステップと、
堆積された酸化物（２９０）を前記トレンチ（２８５）に充填するステップと、
前記第１の熱酸化物層（２７０）および前記堆積された酸化物（２９０）の上面部分を除去するステップと、
前記シリコン領域（２６０）上に第２の熱酸化物層（３０２）を形成するステップと、
前記第２の熱酸化物層（３０２）の予め定められた部分を前記堆積された酸化物（２９０）に対して選択的にエッチングするステップとを含み、前記第２の熱酸化物層（３０２）が、前記堆積された酸化物（２９０）よりも速くエッチングされる方法。
【請求項３】
前記選択エッチングが、前記トレンチ（２８５）の周囲に沿ってディボット（３０５）を形成しないか、またはディボット（３０５）の最大直線寸法（Ｄ８、Ｄ９）が５００Åを超えないように前記トレンチ（２８５）の周囲に沿って前記ディボット（３０５）を形成する、請求項１または２に記載の方法。
【請求項４】
熱酸化物（３０２）と堆積された酸化物（２９０）のエッチング速度比が少なくとも２：１である、請求項１に記載の方法。
【請求項５】
前記堆積された酸化物（２９０）が、高密度プラズマ酸化物、高温化学気相成長酸化物、低圧化学気相成長酸化物、およびテトラエトキシシラン酸化物から成るグループから選択される、請求項１または２に記載の方法。
【請求項６】
前記熱酸化物層（３０２）を前記堆積された酸化物（２９０）に対して選択的にエッチングするステップが、化学的な酸化物除去プロセスである、請求項１または２に記載の方法。
【請求項７】
前記化学的な酸化物除去プロセスが、少なくとも一連のＮＨ３とＨＦの混合物を使用する蒸気エッチング・ステップとそれに続く脱着アニール・ステップとを含む、請求項６に記載の方法。
【請求項８】
さらに、前記選択的にエッチングするステップの前に、窒素、アルゴン、水素、リン、砒素、硼素、ヘリウム、およびゲルマニウムから成るグループから選択された種を、前記熱酸化物層（３０２）および前記堆積された酸化物（２９０）に注入するステップを含む、請求項１に記載の方法。
【請求項９】
さらに、窒素、アルゴン、水素、リン、砒素、硼素、ヘリウム、およびゲルマニウムから成るグループから選択された種を、前記第２の熱酸化物層（３０２）および前記堆積された酸化物（２９０）に注入するステップを含む、請求項２に記載の方法。
【請求項１０】
前記第１の熱酸化物層（２７０）および前記堆積された酸化物（２９０）の上面部分を除去する前記ステップが、希釈ＨＦエッチング、緩衝ＨＦエッチング、および化学的な酸化物除去から成るグループから選択されたプロセスを使用して行われる、請求項２に記載の方法。
【請求項１１】
さらに、前記第１の熱酸化物層（２７０）の前記除去の後で、前記シリコン領域（２６０）の上に第３の熱酸化物層（３００）を形成するステップと、
前記第３の熱酸化物層（３００）、および前記堆積された酸化物（２９０）の他の上面部分を除去するステップとを含み、
前記第３の熱酸化物層を除去する前記ステップが、希釈ＨＦエッチング、緩衝ＨＦエッチング、および化学的な酸化物除去から成るグループから選択される、請求項２に記載の方法。
【請求項１２】
前記第２の熱酸化物層（３０２）の堆積された酸化物（２９０）に対するエッチング速度比が少なくとも２：１である、請求項２に記載の方法。
【手続補正２】
【補正対象書類名】図面
【補正対象項目名】補正の内容のとおり
【補正方法】変更
【補正の内容】
【図１】
2005510080.tif 000020
【図２】
2005510080.tif 000021
【図３Ａ】
2005510080.tif 000022
【図３Ｂ】
2005510080.tif 000023
【図３Ｃ】
2005510080.tif 000024
【図３Ｄ】
2005510080.tif 000025
【図３Ｅ】
2005510080.tif 000026
【図３Ｆ】
2005510080.tif 000027
【図３Ｇ】
2005510080.tif 000028
【国際調査報告】
2005510080.tif 000029
2005510080.tif 000030